(57)【要約】【課題】  本発明はポリアミドイミド樹脂本来の特徴である耐熱性（ガラス転移温度）や機械的特性（耐摩耗性）などを生かしつつ、有機溶剤への溶解性に優れ、柔軟で強靭な潤滑被膜を形成可能であり、かつ吸水率の低減した、摺動部材用ポリアミドイミド樹脂組成物を提供すること。【解決手段】  下記一般式（１）で表される構成単位をポリアミドイミド樹脂中に１０〜９０モル％含有するポリアミドイミド樹脂、および固体潤滑剤を含む摺動部材用ポリアミドイミド樹脂組成物。【化１】2015199859.tif 000011（一般式（１）中、Ｒ１は、炭素数１〜５のアルキル基または−ＳＯ２−を示す。Ｒ２およびＲ３はそれぞれ同じでも異なってもよく、水素、ハロゲン原子、アリール基または炭素数１〜３のアルキル基を表す。ただし、Ｒ１が−ＳＯ２−のときは無いものとする。Ｒ４は置換基を有してもよいアリール基を表す。）【選択図】  なし【特許請求の範囲】
【請求項１】
下記一般式（１）で表される構成単位をポリアミドイミド樹脂中に１０〜９０モル％含有するポリアミドイミド樹脂、および固体潤滑剤を含む摺動部材用ポリアミドイミド樹脂組成物。
【化１】
2015199859.tif 000009
（一般式（１）中、Ｒ１は、炭素数１〜５のアルキル基または−ＳＯ２−を示す。Ｒ２およびＲ３はそれぞれ同じでも異なってもよく、水素、ハロゲン原子、アリール基または炭素数１〜３のアルキル基を表す。ただし、Ｒ１が−ＳＯ２−のときは無いものとする。Ｒ４は置換基を有してもよいアリール基を表す。）
【請求項２】
前記ポリアミドイミド樹脂が、トリメリット酸無水物由来の構成単位と、下記一般式（２）で示される多価カルボン酸二無水物由来の構成単位と、ジイソシアネート又はジアミン由来の構成単位とを含み、かつポリアミドイミド樹脂中の酸成分由来の構成単位の合計を１００モル％としたときに、一般式（２）で示される多価カルボン酸二無水物由来の構成単位が１０〜９０モル％である請求項１に記載の摺動部材用ポリアミドイミド樹脂組成物。
【化２】
2015199859.tif 000010
（一般式（２）中、Ｒ５は、炭素数１〜５のアルキル基または−ＳＯ２−を示す。Ｒ６およびＲ７はそれぞれ同じでも異なってもよく、水素、ハロゲン原子、アリール基または炭素数１〜３のアルキル基を表す。ただし、Ｒ５が−ＳＯ２−のときは無いものとする。）
【請求項３】
前記一般式（２）で示される多価カルボン酸二無水物が、４，４’−（４，４’−イソプロピリデンジフェノキシ）ビスフタル酸二無水物、４，４’−（４，４’−ヘキサフルオロプロピリデンジフェノキシ）ビスフタル酸二無水物、４，４’−（４，４’−ジフェニルプロピリデンジフェノキシ）ビスフタル酸二無水物、４，４’−（４，４’−エチレンジフェノキシ）ビスフタル酸二無水物、及び４，４’−（４，４’−スルホニルジフェノキシ）ビスフタル酸二無水物からなる群より選ばれた１種以上の化合物である請求項２に記載の摺動部材用ポリアミドイミド樹脂組成物。
【請求項４】
前記固体潤滑剤が金属硫化物、フッ素化合物及びグラファイトからなる群より選択される１種以上である請求項１〜３のいずれかに記載の摺動部材用ポリアミドイミド樹脂組成物。
【請求項５】
前記フッ素化合物が、ポリテトラフルオロエチレン、テトラフルオロエチレンーパーフルオロアルキルビニルエーテル共重合体、テトラフルオロエチレンーエチレン共重合体、テトラフルオロエチレンーヘキサフルオロプロピレン共重合体、ポリビニリデンフルオライド及びトリクロロトリフルオロエチレンからなる群より選択される１種以上である請求項４に記載の摺動部材用ポリアミドイミド樹脂組成物。
【請求項６】
前記ジイソシアネート又はジアミン由来の構成単位が、芳香族ジイソシアネート又は芳香族ジアミン由来の構成単位である請求項２〜５のいずれかに記載の摺動部材用ポリアミドイミド樹脂組成物。
【請求項７】
さらに、耐磨耗剤を含有する請求項１〜６のいずれかに記載の摺動部材用ポリアミドイミド樹脂組成物。
【請求項８】
請求項１〜７のいずれかに記載のポリアミドイミド樹脂組成物を含有する潤滑被膜。
【請求項９】
請求項１〜７のいずれかに記載のポリアミドイミド樹脂組成物を用いた摺動部材。
【発明の詳細な説明】
【技術分野】
【０００１】
本発明は、新規な摺動部材用ポリアミドイミド樹脂組成物及びそれを用いた摺動部材に関する。
【背景技術】
【０００２】
ポリアミドイミド樹脂は、一般に耐熱性、耐薬品性、耐溶剤性に優れるために各種基材のコート剤として広く使用され、例えば、エナメル電線用ワニス、摺動部材用塗料などとして使用されている。例えば、特許文献１にはポリアミドイミド樹脂に固体潤滑剤を配合した潤滑被膜用組成物が開示されているが、摩擦係数を低減するためには固体潤滑剤の配合量を多く使用する必要があった。固体潤滑剤の配合量が多くなると被膜が柔らかくなり高荷重下での摩耗量が多くなってしまうという課題があった。更にポリアミドイミド樹脂の吸水性が高いために、吸水時の摩耗性が低下するという課題があった。
【０００３】
そこでポリアミドイミド樹脂自体の吸水性と摩擦係数を低くするために、特許文献２や特許文献３ではシリコーンで変性または共重合したポリアミドイミド樹脂が提案されている。しかしシリコーンは高価であることとシリコーンが共重合されると摩擦係数は低下するが、ポリアミドイミド樹脂とシリコーンは本質的に相溶性が悪いため摺動被膜が脆くなったり、また、溶剤への溶解性が低下するため、塗料のポットライフが低下して長時間の作業が困難になるなどの課題があった。
【０００４】
また特許文献４ではシリコーンを共重合せずに耐摩耗性、摩擦特性や耐焼き付き性を改良するために剛直な構造をしたｏ−トリジンを導入した摺動部材用ポリアミドイミド樹脂組成物が提案されている。しかし、摺動被膜が硬く脆いうえ、溶剤への溶解性が低下して塗料のポットライフが低下して長時間の作業が困難になるといった課題があった。
【０００５】
一方、近年自動車には低燃費、省エネルギーの要求はますます強く、エアコンのコンプレッサーなども摺動部材の潤滑被膜の耐摩耗性、低摩擦係数化及び高湿雰囲気での摺動安定性及びこれら効果の耐久性が求められている。
【先行技術文献】
【特許文献】
【０００６】
【特許文献１】特開平０５−５９３８７公報
【特許文献２】特開平０８−９２５２８公報
【特許文献３】特開２００６−１６５６１公報
【特許文献４】特開２００３−３０６６０公報
【発明の概要】
【発明が解決しようとする課題】
【０００７】
本発明は、ポリアミドイミド樹脂本来の特徴である耐熱性（ガラス転移温度）や機械的特性（耐摩耗性）などを生かしつつ、有機溶剤への溶解性に優れ、柔軟で強靭な潤滑被膜を形成可能であり、かつ吸水率の低減した、摺動部材用ポリアミドイミド樹脂組成物を提供することを課題とする。
【課題を解決するための手段】
【０００８】
上記のような状況に鑑み、本発明者等は鋭意、研究、検討した結果、ポリアミドイミド樹脂に特定構造を導入することにより上記課題を克服し本発明に至った。
すなわち本発明は以下のとおりである。
【０００９】
下記一般式（１）で表される構成単位をポリアミドイミド樹脂中に１０〜９０モル％含有するポリアミドイミド樹脂、および固体潤滑剤を含む摺動部材用ポリアミドイミド樹脂組成物。
【化１】
2015199859.tif 000002
（一般式（１）中、Ｒ１は、炭素数１〜５のアルキル基または−ＳＯ２−を示す。Ｒ２およびＲ３はそれぞれ同じでも異なってもよく、水素、ハロゲン原子、アリール基または炭素数１〜３のアルキル基を表す。ただし、Ｒ１が−ＳＯ２−のときは無いものとする。Ｒ４は置換基を有してもよいアリール基を表す。）
【００１０】
前記ポリアミドイミド樹脂は、トリメリット酸無水物由来の構成単位と、下記一般式（２）で示される多価カルボン酸二無水物由来の構成単位と、ジイソシアネート又はジアミン由来の構成単位とを含み、かつポリアミドイミド樹脂中の酸成分由来の構成単位の合計を１００モル％としたときに、一般式（２）で示される多価カルボン酸二無水物由来の構成単位が１０〜９０モル％であることが好ましい。
【化２】
2015199859.tif 000003
（一般式（２）中、Ｒ５は、炭素数１〜５のアルキル基または−ＳＯ２−を示す。Ｒ６およびＲ７はそれぞれ同じでも異なってもよく、水素、ハロゲン原子、アリール基または炭素数１〜３のアルキル基を表す。ただし、Ｒ５が−ＳＯ２−のときは無いものとする。）
【００１１】
前記一般式（２）で示される多価カルボン酸二無水物は、４，４’−（４，４’−イソプロピリデンジフェノキシ）ビスフタル酸二無水物、４，４’−（４，４’−ヘキサフルオロプロピリデンジフェノキシ）ビスフタル酸二無水物、４，４’−（４，４’−ジフェニルプロピリデンジフェノキシ）ビスフタル酸二無水物、４，４’−（４，４’−エチレンジフェノキシ）ビスフタル酸二無水物、及び４，４’−（４，４’−スルホニルジフェノキシ）ビスフタル酸二無水物からなる群より選ばれた１種以上の化合物であることが好ましい。
【００１２】
前記固体潤滑剤は、金属硫化物、フッ素化合物及びグラファイトからなる群より選択される１種以上であることが好ましい。
【００１３】
前記フッ素化合物は、ポリテトラフルオロエチレン、テトラフルオロエチレンーパーフルオロアルキルビニルエーテル共重合体、テトラフルオロエチレンーエチレン共重合体、テトラフルオロエチレンーヘキサフルオロプロピレン共重合体、ポリビニリデンフルオライド及びトリクロロトリフルオロエチレンからなる群より選択される１種以上であることが好ましい。
【００１４】
前記ジイソシアネート又はジアミン由来の構成単位は、芳香族ジイソシアネート又は芳香族ジアミン由来の構成単位であることが好ましい。
【００１５】
前記ポリアミドイミド樹脂組成物は、耐磨耗剤をさらに含有することが好ましい。
【００１６】
前記ポリアミドイミド樹脂組成物を含有する潤滑被膜。
【００１７】
前記ポリアミドイミド樹脂組成物を用いた摺動部材。
【発明の効果】
【００１８】
本発明の摺動部材用ポリアミドイミド樹脂組成物は、ポリアミドイミド樹脂自身が有機溶剤への溶解性に優れ、かつ吸水性が低いため高湿雰囲気でも安定な低摩擦、耐摩耗性を長期間に亘って発揮ことができ、自動車エンジンのピストン部やエアコンのコンプレッサーなどの摺動部材に有用である。
【発明を実施するための形態】
【００１９】
以下に、本発明に用いられる摺動部材用ポリアミドイミド樹脂組成物について説明する。
【００２０】
＜ポリアミドイミド樹脂＞
最初に本発明に用いられるポリアミドイミド樹脂について説明する。本発明に用いるポリアミドイミド樹脂は、一般式（１）で表される構成単位を該ポリアミドイミド樹脂中の全構成単位を１００モル％としたときに１０〜９０モル％含有することを特徴とする。一般式（１）の構成単位を含有することにより、ポリアミドイミド樹脂本来の耐熱性（ガラス転移温度）や耐摩耗性を損なうことなく、柔軟で強靭な皮膜を形成し、吸水、吸湿性が低下して難燃性が向上する。更にはＮ−メチル−２−ピロリドンやＮ，Ｎ−ジメチルアセトアミドのようなアミド系溶剤だけでなくγ−ブチロラクトンのような吸湿性の低い溶剤で重合することができるようになる。
【００２１】
【化１】
2015199859.tif 000004
一般式（１）中、Ｒ１は、炭素数１以上５以下のアルキル基または−ＳＯ２−（スルホン）を表す。炭素数１以上５以下のアルキル基は直鎖状でも分岐状でもよく、好ましい炭素数は２以上であり、より好ましくは３以上であり、また４以下であることが好ましい。Ｒ２およびＲ３は、それぞれ独立して、水素、ハロゲン原子、アリール基または炭素数１以上３以下のアルキル基を表す。ただし、Ｒ１が、スルホンである場合は、Ｒ２およびＲ３は無いものとする。ハロゲン原子はフッ素、塩素、臭素またはヨウ素であれば特に限定されず、Ｒ２およびＲ３が複数のハロゲン原子である場合は、それぞれ１種類のハロゲン原子であってもよく、２種類以上のハロゲン原子であってもよい。工業的には１種類のハロゲン原子であることが好ましく、なかでもＲ２、Ｒ３ともにフッ素であることがより好ましい。アリール基は特に限定されないが、置換基を有してもよいフェニル基または置換基を有してもよいナフチル基が好ましく、なかでもフェニル基がより好ましい。炭素数１以上３以下のアルキル基は直鎖状でも分岐状でもよく、好ましい炭素数は２以上である。
【００２２】
好ましいＲ１としては、特に限定されないが、メチレン基またはスルホンであり、好ましいＲ２およびＲ３としては、特に限定されないが、水素、メチル基、トリフルオロメチル基、ベンジル基またはフェニル基である。Ｒ１、Ｒ２およびＲ３から得られる好ましい態様としては、特に限定されないが、イソプロピル基、ヘキサフルオロイソプロピル基、ジフェニルイソプロピル基、ジフェニルメチレン基またはエチレン基であり、なかでもイソプロピル基がより好ましい。
【００２３】
一般式（１）中、Ｒ４は、置換基を有してもよいアリール基を表す。置換基を有してもよいアリール基は特に限定されないが、フェニル基、ベンジル基、トリル基、キシリル基またはナフチル基であることが好ましく、なかでもフェニル基がより好ましい。
【００２４】
本発明に用いるポリアミドイミド樹脂中における一般式（１）で表される構成単位は、１０モル％以上であることが好ましく、１５モル％以上であることがより好ましく、２０モル％以上であることがさらに好ましい。また、９０モル％以下であることが好ましく、８５モル％以下であることがより好ましく、８０モル％以下であることがさらに好ましい。少なすぎると吸水率が大きく、多すぎると溶剤溶解性が不十分になることがある。
【００２５】
また、一般式（３）で表される構成単位をさらに含有することも好ましい。一般式（３）で表される構成単位を含有する場合は、ポリアミドイミド樹脂中に１０モル％以上であることが好ましく、１５モル％以上であることがより好ましく、２０モル％以上であることがさらに好ましい。また、９０モル％以下であることが好ましく、８５モル％以下であることがより好ましく、８０モル％以下であることがさらに好ましい。
【００２６】
【化３】
2015199859.tif 000005
一般式（３）中、Ｒ４は前記と同義である。
【００２７】
また、本発明に用いるポリアミドイミド樹脂は、トリメリット酸無水物由来の構成単位と、以下の一般式（２）で示される多価カルボン酸二無水物由来の構成単位と、ジイソシアネート又はジアミン由来の構成単位とを含むことが好ましい。
【化２】
2015199859.tif 000006
一般式（２）中、Ｒ５は、炭素数１以上５以下のアルキル基または−ＳＯ２−（スルホン）を表す。炭素数１以上５以下のアルキル基は直鎖状でも分岐状でもよく、好ましい炭素数は２以上であり、より好ましくは３以上であり、また４以下であることが好ましい。Ｒ６およびＲ７は、それぞれ独立して、水素、ハロゲン原子、アリール基または炭素数１以上３以下のアルキル基を表す。ただし、Ｒ５が、スルホンである場合は、Ｒ６およびＲ７は無いものとする。ハロゲン原子はフッ素、塩素、臭素またはヨウ素であれば特に限定されず、Ｒ６およびＲ７が複数のハロゲン原子である場合は、それぞれ１種類のハロゲン原子であってもよく、２種類以上のハロゲン原子であってもよい。工業的には１種類のハロゲン原子であることが好ましく、なかでもＲ６、Ｒ７ともにフッ素であることがより好ましい。アリール基は特に限定されないが、置換基を有してもよいフェニル基または置換基を有してもよいナフチル基が好ましく、なかでもフェニル基がより好ましい。炭素数１以上３以下のアルキル基は直鎖状でも分岐状でもよく、好ましい炭素数は２以上である。
【００２８】
好ましいＲ５としては、特に限定されないが、メチレン基またはスルホンであり、好ましいＲ６およびＲ７としては、特に限定されないが、水素、メチル基、トリフルオロメチル基、ベンジル基またはフェニル基である。Ｒ５、Ｒ６およびＲ７から得られる好ましい態様としては、特に限定されないが、イソプロピル基、ヘキサフルオロイソプロピル基、ジフェニルイソプロピル基、ジフェニルメチレン基またはエチレン基であり、なかでもイソプロピル基がより好ましい。
【００２９】
＜ポリアミドイミド樹脂の酸成分＞
本発明では酸成分の一部に、トリメリット酸無水物由来の構成単位と、一般式（２）で示される多価カルボン酸二無水物由来の構成単位とを含むことが好ましく、より好ましくは、ポリアミドイミド樹脂に共重合していることである。一般式（２）で示される多価カルボン酸二無水物由来の構成単位を適量範囲で導入することにより、ポリアミドイミド樹脂本来の耐熱性や耐摩耗性を損なうことなく、柔軟で強靭な皮膜を形成し、吸水、吸湿性が低下して難燃性が向上する。更にはＮ−メチル−２−ピロリドンやＮ，Ｎ−ジメチルアセトアミドのようなアミド系溶剤だけでなくγ―ブチロラクトンのような吸湿性の低い溶剤で重合することができるようになる。その理由は、一般式（２）で示される多価カルボン酸二無水物が屈曲性に優れた構造を有しているうえ比較的分子量が大きく、且つ酸無水物であることから分子中のアミド結合量が低下するためであると考えられる。
【００３０】
トリメリット酸無水物の共重合量は全酸成分中、１０〜９０モル％であることが好ましく、２０〜８０モル％がより好ましく、さらに好ましくは４０〜８０モル％である。この共重合量が１０モル％に満たない場合は重合の進行に伴って重合溶液が濁るなど溶解性に問題が起こる可能性があり、逆に９０モル％を超えると、耐熱性が低下することと、柔軟性、強靭性、低吸水性や難燃性の改良効果が不十分である場合がある。
【００３１】
一般式（２）で示される多価カルボン酸二無水物の共重合量は全酸成分中、１０〜９０モル％であることが好ましく、２０〜８０モル％がより好ましく、さらに好ましくは３０〜７０モル％である。この共重合量が１０モル％に満たない場合は柔軟性、強靭性、低吸水性や難燃性の改良効果が不十分であり、逆に９０モル％を超えると耐熱性が低下することと、重合の進行に伴って重合溶液が濁るなど溶解性に問題が起こる可能性がある。
【００３２】
トリメリット酸無水物と一般式（２）で示される多価カルボン酸二無水物のモル比は、２０／８０〜８０／２０の範囲にあることが好ましい。
【００３３】
一般式（２）で示される多価カルボン酸二無水物として、特に限定されないが具体的には４，４’−（４，４’−イソプロピリデンジフェノキシ）ビスフタル酸二無水物、４，４’−（４，４’−ヘキサフルオロイソプロピリデンジフェノキシ）ビスフタル酸二無水物、４，４’−（４，４’−ジフェニルイソプロピリデンジフェノキシ）ビスフタル酸二無水物、４，４’−（４，４’−エチレンジフェノキシ）ビスフタル酸二無水物、４，４’−（４，４’−スルホニルジフェノキシ）ビスフタル酸二無水物などが挙げられ、これらの中では低吸水性や溶解性から４，４’−（４，４’−イソプロピリデンジフェノキシ）ビスフタル酸二無水物（以下、ＢＩＳＤＡともいう。）が好ましい。
【００３４】
本発明では、酸成分としてトリメリット酸無水物と一般式（２）で示される多価カルボン酸二無水物のほかに以下に示す多価カルボン酸またはそれらの無水物を本発明の効果を損なわない範囲で用いることができる。
【００３５】
３官能以上の芳香族多価カルボン酸としてはピロメリット酸、エチレングリコールビストリメリテート、プロピレングリコールビストリメリテート、１，４−ブタンジオールビストリメリテート、ポリエチレングリコールビストリメリテートなどのアルキレングリコールビストリメリテート、３，３’，４，４’−ビフェニルテトラカルボン酸、３，３’、４，４’−ベンゾフェノンテトラカルボン酸、１，２，５，６−ナフタレンテトラカルボン酸、１，４，５，８−ナフタレンテトラカルボン酸、２，３，５，６−ピリジンテトラカルボン酸、３，４，９，１０−ペリレンテトラカルボン酸、３，３’、４，４’−ジフェニルスルホンテトラカルボン酸、４，４’−オキシジフタル酸、１，１，１，３，３，３−ヘキサフルオロ−２−、２−ビス（２，３−または３，４−ジカルボキシフェニル）プロパン、２，２−ビス（２，３−または３，４−ジカルボキシフェニル）プロパンまたはこれらの無水物などが挙げられ、これらの中ではピロメリット酸、ビフェニルテトラカルボン酸、ベンゾフェノンテトラカルボン酸またはこれらの無水物が好ましい。これらは単独で使用してもよいし、複数を組み合わせて使用してもよい。
【００３６】
また、脂肪族ジカルボン酸としてはシュウ酸、コハク酸、グルタル酸、アジピン酸、ヘプタン二酸、オクタン二酸、アゼライン酸、セバシン酸、ウンデカ二酸、ドデカン二酸などが、分岐構造を有するものとしては、２−メチルコハク酸など上記ジカルボン酸に炭化水素の置換基を有するものが挙げられる。
【００３７】
芳香族ジカルボン酸としてはテレフタル酸、イソフタル酸、オルソフタル酸、ナフタレンジカルボン酸などが挙げられ、これらは単独で使用してもよいし、複数組み合わせて使用してもよい。
【００３８】
また本発明の効果を損なわない範囲でその他の酸成分として脂肪族あるいは脂環族のポリカルボン酸またはそれらの無水物や脂環族のジカルボン酸を用いることができる。例えば、ブタン−１，２，３，４−テトラカルボン酸、ペンタン−１，２，４，５−テトラカルボン酸、シクロブタンテトラカルボン酸、ヘキサヒドロピロメリット酸、シクロヘキサ−１−エン−２，３，５，６−テトラカルボン酸、３−エチルシクロヘキサ−１−エン−３−（１，２）、５，６−テトラカルボン酸、１−エチルシクロヘキサン−１−（１，２），３，４−テトラカルボン酸、１−プロピルシクロヘキサン−１−（２，３）、３，４−テトラカルボン酸、１，３−ジプロピル−１−（２，３），３−（２，３）−テトラカルボン酸、ジシクロヘキシル−３，４，３’、４’−テトラカルボン酸、ビシクロ（２．２．１）ヘプタン−２，３，５，６−テトラカルボン酸、１，３−ジプロピルクロヘキサン−１−（２，３），３−（２，３）−テトラカルボン酸、ヘキサヒドロトリメリット酸またはこれらの無水物、シクロヘキサンジカルボン酸、ダイマー酸などが挙げられる。これらは単独で使用してもよいし、複数を組み合わせて使用してもよい。
【００３９】
トリメリット酸無水物と一般式（２）で示される多価カルボン酸二無水物以外の上記酸成分の共重合量は本発明のポリアミドイミド樹脂の特徴を損なわないためには全酸成分中の２０モル％以下が望ましく、１０モル％以下がより望ましい。
【００４０】
＜ポリアミドイミド樹脂のジアミン成分＞
本発明のポリアミドイミド樹脂のジアミン成分としては、ジイソシアネートまたはジアミンが挙げられる。ジアミン成分を、ジイソシアネートとして例示するが、ジイソシアネートに対応するジアミンであってもよい。
【００４１】
本発明のポリアミドイミド樹脂のジアミン成分はジイソシアネート又はジアミンであればよく、好ましくは芳香族ジイソシアネート又は芳香族ジアミンが好ましい。以下に、芳香族ジイソシアネートとしてとして例示するが芳香族ジイソシアネートに対応する芳香族ジアミンであってもよい。
【００４２】
本発明で用いることのできる芳香族ジイソシアネートとしては、例えば、ジフェニルメタン−２，４’−ジイソシアネート、３，２’−または３，３’−または４，２’−または４，３’−または５，２’−または５，３’−または６，２’−または６，３’−ジメチルジフェニルメタン−２，４’−ジイソシアネート、３，２’−または３，３’−または４，２’−または４，３’−または５，２’−または５，３’−または６，２’−または６，３’−ジエチルジフェニルメタン−２，４’−ジイソシアネート、３，２’−または３，３’−または４，２’−または４，３’−または５，２’−または５，３’−または６，２’−または６，３’−ジメトキシジフェニルメタン−２，４’−ジイソシアネート、ジフェニルメタン−４，４’−ジイソシアネート、ジフェニルメタン−３，３’−ジイソシアネート、ジフェニルメタン−３，４’−ジイソシアネート、ジフェニルエーテル−４，４’ −ジイソシアネート、ベンゾフェノン−４，４’−ジイソシアネート、ジフェニルスルホン−４，４’−ジイソシアネート、トリレン−２，４−ジイソシアネート、トリレン−２，６−ジイソシアネート、ｍ−キシリレンジイソシアネート、ｐ−キシリレンジイソシアネート、ナフタレン−２，６−ジイソシアネート、４，４’−（２，２ビス（４−フェノキシフェニル）プロパン）ジイソシアネート、３，３’−または２，２’−ジメチルビフェニル−４，４’−ジイソシアネート、３，３’−または２，２’−ジエチルビフェニル−４，４’−ジイソシアネート、３，３’−ジメトキシビフェニル−４，４’−ジイソシアネート、３，３’−ジエトキシビフェニル−４，４’−ジイソシアネートなどが挙げられる。これらの中では、低吸湿性、寸法安定性、価格及び重合性の点からジフェニルメタン−４，４’−ジイソシアネート、トリレン−２，４−ジイソシアネート、トリレン−２，６−ジイソシアネート、３，３’−ジメチルビフェニル−４，４’−ジイソシアネートやナフタレン−２，６−ジイソシアネートが好ましく、これらは単独で使用してもよいし複数を組み合わせて使用してもよい。
【００４３】
本発明の効果を損なわない範囲で、ジイソシアネート成分として脂肪族もしくは脂環族構造を用いることができる。例えば、前項で挙げた成分のいずれかを水素添加したジイソシアネート、イソホロンジイソシアネート、１，４−シクロヘキサンジイソシアネート、１，３−シクロヘキサンジイソシアネート、４，４‘−ジシクロヘキシルメタンジイソシアネート、ヘキサメチレンジイソシアネートなどが挙げられる。
【００４４】
本発明に使用するポリアミドイミド樹脂の対数粘度は０．３ｄｌ／ｇ以上が好ましく、より好ましくは０．５ｄｌ／ｇ以上である。ポリアミドイミド樹脂の対数粘度の上限は特に定めるものではないが、現実的には３．０ｄｌ／ｇ以下が好ましく、２．５ｄｌ／ｇ以下であると作業性などの点からより好ましい。対数粘度が０．３ｄｌ／ｇより低いと、長期使用中に潤滑被膜が剥離したりすることがある。
【００４５】
＜ポリアミドイミド樹脂の製造方法＞
一般に、ポリアミドイミド樹脂は酸クロリド法や直接法、ジイソシアネート法によって製造することができるが、ジイソシアネート法のほうが安価で工業的に優位である。
【００４６】
通常のポリアミドイミド樹脂は酸成分とジイソシアネート又はジアミン成分とから合成され、分子中にアミド結合とイミド結合が交互に繰り返されて高分子を形成しており、本質的に剛直性が強いため耐熱性は高く、強度も大きいのが特徴である。このポリアミドイミド樹脂の特性を改良するために、アミド結合とイミド結合の比率を変えたり、芳香族性を強めたり、脂肪族成分を導入したりすることができる。
【００４７】
以下に、本発明のポリアミドイミド樹脂の製造方法についてジイソシアネート法を例に説明するが、これにより本発明が限定されるものではない。
本発明のポリアミドイミド樹脂は、溶剤中で酸成分とイソシアネート成分を溶解、６０℃〜２００℃、好ましくは８０℃〜１５０℃に加熱、攪拌することによって得られる。この時、酸成分とイソシアネート成分の比率（モル比）は１００：９１〜１００：１０９の範囲であることが好ましい。この範囲から外れると、分子量が十分に上がらず機械的強度が不足したり、重合中にゲル化したりするおそれがある。
【００４８】
本発明のポリアミドイミド樹脂の重合に用いられる溶剤としては、例えば、Ｎ―メチル−２−ピロリドン、γ―ブチロラクトン、ジメチルイミダゾリジノン、ジメチルスルホキシド、ジメチルホルムアミド、Ｎ−エチル−２−ピロリドン、Ｎ，Ｎ−ジメチルアセトアミド、Ｎ，Ｎ−ジメチルホルムアミド、シクロヘキサノン、シクロペンタノン、テトラヒドロフランなどが挙げられるが、重合溶液の保存安定性や取り扱い作業性と重合性から、Ｎ―メチル−２−ピロリドンまたはγ―ブチロラクトンが好ましい。また、重合中または重合後に重合に用いた溶剤、および／または他の低沸点溶剤で希釈して不揮発分濃度や溶液粘度を調節することができる。
【００４９】
低沸点溶剤としては、トルエン、キシレンなどの芳香族系溶剤、ヘキサン、ヘプタン、オクタンなどの脂肪族系溶剤、メタノール、エタノール、プロピルアルコール、ブタノールなどのアルコール系溶剤、アセトン、メチルエチルケトン、メチルイソブチルケトン、シクロペンタノン、シクロヘキサノンなどのケトン系溶剤、ジエチルエーテル、テトラヒドロフランなどのエーテル系溶剤、酢酸メチル、酢酸エチル、酢酸ブチルなどのエステル系溶剤が挙げられる。
【００５０】
また、反応を促進するために触媒を用いることができる。例えば、フッ化カリウム、フッ化ナトリウム、ナトリウムメトキシドなどのアルカリ金属類、トリエチルアミン、トリエチレンジアミン、ジエタノールアミン、１，８−ジアザビシクロ（５，４，０）−７−ウンデセン、１，５−ジアザビシクロ（４，３，０）−５−ノネンなどのアミン類を用いることができる。
【００５１】
＜摺動部材用のポリアミドイミド樹脂組成物＞
このようにして得られたポリアミドイミド樹脂に固体潤滑剤を配合することで本発明の摺動部材用ポリアミドイミド樹脂組成物が得られる。
【００５２】
本発明に用いられる固体潤滑剤としては、特に限定されないが、二硫化モリブデンや二硫化タングステンなどの金属硫化物、ポリテトラフルオロエチレン、テトラフルオロエチレン−パーフルオロアルキルビニルエーテル共重合体、テトラフルオロエチレン−ヘキサフルオロプロピレン共重合体、テトラフルオロエチレン−エチレン共重合体、ポリビニリデンフルオライド、トリクロロトリフルオロエチレンなどのフッ素化合物、及びグラファイトが挙げられる。好ましくは、二硫化モリブデン、トリクロロトリフルオロエチレンなどのフッ素化合物、グラファイトであり、こられを単独で使用することもできるし、複数の固体潤滑剤を併用しても良い。
【００５３】
固体潤滑剤の配合量（複数の固形潤滑剤を使用する場合はその合計量）はポリアミドイミド樹脂１００質量部に対して５〜５００質量部であることが好ましく、より好ましくは１０〜２００質量部であり、さらに好ましくは２５〜１５０質量部であり、特に好ましくは５０〜１００質量部である。固体潤滑剤の配合量が５質量部未満では摩擦係数の低減効果や耐焼き付け特性が十分発揮されないことがある。一方、配合量が５００質量部を超えるとポリアミドイミド成分が少なくなるために耐摩耗性が低下する場合がある。
【００５４】
本発明では、更に耐摩耗剤を配合することができる。耐摩耗剤としては、特に限定されないが、窒化ケイ素、アルミナ、炭化ケイ素、窒化ホウ素、ダイヤモンド、及びシリカからなる群から選択される１種または２種以上であることが好ましい。耐磨耗剤の配合量はポリアミドイミド樹脂１００質量部に対して、５〜２００質量部であることが好ましく、１０〜１００質量部であることがより好ましく、２０〜６０質量部であることがさらに好ましい。配合量が５質量部未満では耐摩耗剤の効果が十分発揮されず、２００質量部を超えると摺動相手へのダメージが大きくなり、摩擦係数も大きくなる可能性がある。耐磨耗剤の粒子径としては、特に限定されないが、０．１μｍ〜１０μｍであることが好ましく、０．３μｍ〜９μｍであることがより好ましく、０．５〜８μｍであることがさらに好ましい。粒子径が０．１μｍ未満では耐摩耗性の向上が見られない場合があり、１０μｍを超えると粒子が潤滑被膜から脱落することがある。
【００５５】
また本発明の摺動部材用ポリアミドイミド樹脂組成物の耐摩耗性をさらに向上させるために、ポリアミドイミド樹脂に硬化剤を配合し、ポリアミドイミド樹脂を架橋、硬化させることができる。この硬化剤としては特に限定されないが、多官能エポキシ化合物、イソシアネート化合物、メラミン化合物などが挙げられ、これらの中では特に硬化性、得られた被膜の摺動特性から多官能エポキシ化合物が好ましい。具体的には、ビスフェノールＡ型、ビスフェノールＦ型、またはフェノールノボラック型の多官能エポキシ化合物が硬化性、得られた被膜の摩擦特性から好ましい。これらの硬化剤の配合量は硬化剤の種類にもよるが、ポリアミドイミド樹脂１００質量部に対して１〜３０質量部、好ましくは３〜２０質量部である。硬化剤の配合量が１質量部未満ではポリアミドイミド樹脂の硬化が不十分で耐摩耗性の改良効果が小さく、３０質量部を超えると塗膜が脆くなり逆に耐摩耗性が低下することがある。
【００５６】
本発明の摺動部材用ポリアミドイミド樹脂組成物には本発明の特性を損なわない範囲で、分散剤、レベリング剤、消泡剤、着色剤やカップリング剤などを配合することができる。
【００５７】
＜摺動部材用ポリアミドイミド樹脂組成物の製造＞
次に本発明の摺動部材用ポリアミドイミド樹脂組成物の製造方法について説明する。
前述のポリアミドイミド樹脂の溶液に固体潤滑剤や耐摩耗剤を添加した溶液をボールミルやサンドミル、ロールミル、デイゾルバー、プラネタリウムミキサーなど公知の設備を用いて分散させることで製造することができる。硬化剤の配合の時期は特に制限はないが、上記主材料の分散が終了した後に配合するのが好ましい。また、摺動部材用組成物の溶液粘度を調整するため溶剤を適宜添加することができる。溶剤としては、ポリアミドイミド樹脂の重合や希釈に用いた溶剤が使用でき、添加時期は分散前、分散中または分散終了後のいずれでも構わない。
【００５８】
＜潤滑被膜の形成＞
また、本発明の摺動部材用ポリアミドイミド樹脂組成物を用いて潤滑被膜を形成させる方法について説明する。
本発明の摺動部材用ポリアミドイミド樹脂組成物溶液を摺動部材に塗布する方法は、スプレー法、浸漬法、ロールコート法、スクリーン印刷法などが挙げられ、摺動部材の形状や潤滑被膜の厚みによって選択することができる。塗布された摺動部材は乾燥及び必要によっては硬化のために熱処理される。この熱処理は被膜の厚みによって異なるが、１５０〜２２０℃で１０〜１００分の範囲で行うのが好ましい。１５０℃で１０分以内では溶剤が残ったり、硬化不足のために十分な摺動特性を発揮しないことがあり、２２０℃で１００分以上行うと硬化剤や固体潤滑剤の劣化が生じる場合がある。本発明の摺動部材は、エアコンのコンプレッサー用摺動部材、自動車のエンジンピストン、気体や液体用の電磁弁、プランジャー、バルブ、ブッシュ、すべり軸受等に利用される。
【実施例】
【００５９】
以下、実施例を示して本発明を更に具体的に説明するが、これらの実施例によって本発明は何ら制限されるものではない。
実施例及び比較例で試験された摺動部材は以下の方法で作製したものである。
【００６０】
尚、実施例で示される評価は以下の方法で測定した。
１．溶解性
ポリアミドイミド樹脂溶液をガラス容器に充填、密閉して２５℃の雰囲気で２４時間静置した時の溶解状態を目視で判定した。
○：透明状態を維持している
×：不透明〜固化
【００６１】
２．対数粘度
０．５ｇの乾燥したポリアミドイミド樹脂を１００ｍｌのＮ−メチル−２−ピロリドンに溶解し、ウベローデ型粘度管を用い、３０℃の恒温漕に３０分以上浸漬した後測定した値を下記式に従って計算した。
ηｉｎｈ（ｄｌ／ｇ）＝ｌｎ（ｔ／ｔ０）
ｔ：ポリアミドイミド溶液の通過秒数、ｔ０：Ｎ−メチル−２−ピロリドンの通過秒数
【００６２】
３．吸水率
ポリアミドイミド樹脂の固形約１ｇを精秤し（ｗ０）、これを２５℃の水中に２４時間浸漬した後、再度精秤し（ｗ１）次式により求めた。
吸水率（％）＝[（ｗ１−ｗ０）／ｗ１]×１００
【００６３】
４．摩擦係数の測定
摺動部材用組成物を約２０μｍ厚みに塗布した焼き入れ鋼板からなる平板上に、粗さが約１μｍＲＺの焼入れ鋼からなる円筒材（外径２５ｍｍ、内径２０ｍｍ）の下端面を押し当て、油浴条件で平板を荷重９８Ｎ、１０００ｒｐｍで回転させながら測定した。
【００６４】
５．摩耗量の測定
ファレックス社製のリングオンリング試験機を用い、摺動部材用組成物を塗布したブロックに粗さ約１μｍＲＺの焼入れ鋼からなる直径３５mmの円筒を９８Ｎの荷重で押し付け、油浴下、室温で３０ｒｐｍ、１０分間摺動させたあとの被膜の表面粗さを測定した結果から摩耗量を求めた。
【００６５】
６．耐水性の評価
摺動部材用組成物を約２０μｍ厚みに塗布した焼き入れ鋼の平板を沸騰水に２時間浸漬し自然乾燥した後、セロテープ（登録商標）による碁盤目剥離により密着性を評価した。
○：９０％以上の塗膜が残存
△：５０以上９０％未満の塗膜が残存
×：塗膜の残存が５０％未満
【００６６】
（合成例１）
冷却管と窒素導入口のついた４ツ口フラスコにトリメリット酸無水物（ＴＭＡ）０．８モル、４，４’−（４，４’−イソプロピリデンジフェノキシ）ビスフタル酸二無水物（ＢＩＳＤＡ）０．２モル、ジフェニルメタン−４，４’−ジイソシアネート（ＭＤＩ）０．９９モル、ジアザビシクロウンデセン（ＤＢＵ）０．００５モルを固形分濃度が２０％となるようにＮ−メチル−２−ピロリドン（ＮＭＰ）とともに仕込んだ。該溶液を９０℃に昇温しながら３時間、さらに１２０℃に昇温しながら３時間攪拌して重合を行い、ポリアミドイミド樹脂溶液を得た。ポリアミドイミド樹脂の特性を表１に示す。
【００６７】
（合成例２）
合成例１と同様の容器にＴＭＡ０．６モル、ＢＩＳＤＡ０．４モル、ＭＤＩ０．９９モル、フッ化カリウム（ＫＦ）０．０１モルを固形分濃度が２０％となるようにＮＭＰと共に仕込み、９０℃に昇温しながら２時間、１２０℃に昇温しながら１時間、更に１８０℃に昇温しながら３時間攪拌して重合を行い、ポリアミドイミド樹脂溶液を得た。ポリアミドイミド樹脂の特性を表１に示す。
【００６８】
（合成例３）
合成例２のポリアミドイミド樹脂の合成例のうちＮＭＰをγ―ブチロラクトン（ＧＢＬ）に変え、９０℃に昇温しながら２時間、１２０℃に昇温しながら１時間、さらに１５０℃に昇温しながら２時間撹拌して重合を行い、ポリアミドイミド樹脂溶液を得た。ポリアミドイミド樹脂の特性を表１に示す。
【００６９】
（合成例４）
合成例１と同様の容器にＴＭＡ０．２モル、ＢＩＳＤＡ０．８モル、ＭＤＩを１モル、ＫＦ０．０１モルを固形分濃度が２０％となるようにＮＭＰと共に仕込み、９０℃に昇温しながら２時間、１２０℃に昇温しながら１時間、更に１８０℃に昇温しながら３時間撹拌を続けて重合し、ポリアミドイミド樹脂溶液を得た。ポリアミドイミド樹脂の特性を表１に示す。
【００７０】
（比較合成例１）
合成例１と同様の容器に、ＴＭＡ０．０５モル、ＢＩＳＤＡ０．９５モル、ＭＤＩ１．０１モル、ＫＦ０．０１モルを固形分濃度が２０％となるようにＧＢＬと共に仕込み、９０℃に昇温しながら２時間、１２０℃に昇温しながら１時間、１８０℃に昇温しながら３時間撹拌を続けて重合した。このポリアミドイミド樹脂溶液は重合途中から濁りはじめ、得られたポリアミドイミド樹脂の溶解性は不良であった。そのため摺動部材用ポリアミドイミド樹脂組成物及び摺動部材は作製せず、特性も評価できなかった。
【００７１】
（比較合成例２）
合成例１と同様の容器に、ＴＭＡ１．０モル、ＭＤＩ０．９９モル、ＫＦ０．００５モルを固形分濃度が２０％となるように仕込み、９０℃に昇温しながら２時間、１２０℃に昇温しながら３時間撹拌を続けて重合し、ポリアミドイミド樹脂溶液を得た。ポリアミドイミド樹脂の特性を表１に示す。
【００７２】
（比較合成例３）
合成例１と同様の容器にＴＭＡ１モル、ＭＤＩ１モル、ＢＹＫ−３７０（ＢＹＫ−Ｃｈｅｍｉｅ社製  ＯＨ基含有ポリエステル変性ポリシロキサン  固形分濃度２５％）を７１ｇ、ＮＭＰ８３０ｇを仕込み、撹拌しながら約３０分で１２０℃に昇温し、５時間重合を行った。得られた樹脂の特性を表１に示す。
【００７３】
（実施例１）
合成例１で得られたポリアミドイミド樹脂溶液１００ｇに、ポリテトラフルオロエチレン（ＰＴＦＥ）５ｇ、グラファイト１０ｇ、窒化珪素５ｇを添加し、デイゾルバーで３０分間分散した後、３本ロールミルに２回通して摺動部材用ポリアミドイミド樹脂組成物を得た。摩擦、摩耗特性を測定するテストピースの摺動面を脱脂して表面の汚れ、油分を除いた後、摺動部材用ポリアミドイミド樹脂組成物を乾燥後の膜厚が約２０μｍとなるように塗布し、熱風オーブン中２００℃で１００分間熱処理を行った。得られたテストピースの耐水性、摩擦係数、磨耗量を評価した結果を表２に示す。
【００７４】
（実施例２）
合成例２で得られたポリアミドイミド樹脂溶液１００ｇに、ＰＴＦＥ５ｇ、グラファイト１０ｇ、窒化珪素５ｇを添加し、デイゾルバーで３０分間分散した後、３本ロールミルに２回通して摺動部材用ポリアミドイミド樹脂組成物を得た。摩擦、摩耗特性を測定するテストピースの摺動面を脱脂して表面の汚れ、油分を除いた後、摺動部材用ポリアミドイミド樹脂組成物溶液を乾燥後の膜厚が約２０μｍとなるように塗布し、熱風オーブン中２００℃で１００分間熱処理を行った。得られたテストピースの耐水性、摩擦係数、磨耗量を評価した結果を表２に示す。
【００７５】
（実施例３）
合成例３で得られたポリアミドイミド樹脂溶液１００ｇに、ＰＴＦＥ５ｇ、グラファイト１０ｇ、窒化珪素５ｇを添加し、デイゾルバーで３０分間分散した後、３本ロールミルに２回通して摺動部材用ポリアミドイミド樹脂組成物を得た。摩擦、摩耗特性を測定するテストピースの摺動面を脱脂して表面の汚れ、油分を除いた後、摺動部材用ポリアミドイミド樹脂組成物溶液を乾燥後の膜厚が約２０μｍとなるように塗布し、熱風オーブン中２００℃で１００分間熱処理を行った。得られたテストピースの耐水性、摩擦係数、磨耗量を評価した結果を表２に示す。
【００７６】
（実施例４）
合成例４で得られたポリアミドイミド樹脂溶液１００ｇに、ＰＴＦＥ５ｇ、グラファイト１０ｇ、窒化珪素５ｇを添加し、デイゾルバーで３０分間分散した後、３本ロールミルに２回通して摺動部材用ポリアミドイミド樹脂組成物を得た。摩擦、摩耗特性を測定するテストピースの摺動面を脱脂して表面の汚れ、油分を除いた後、摺動部材用ポリアミドイミド樹脂組成物溶液を乾燥後の膜厚が約２０μｍとなるように塗布し、熱風オーブン中２００℃で１００分間熱処理を行った。得られたテストピースの耐水性、摩擦係数、磨耗量を評価した結果を表２に示す。
【００７７】
（比較例１）
比較合成例１で合成したポリアミドイミド樹脂溶液は、溶解不良の為塗料化できなかった。
【００７８】
（比較例２）
比較合成例２で得られたポリアミドイミド樹脂溶液１００ｇに、ＰＴＦＥ５ｇ、グラファイト１０ｇ、窒化珪素５ｇを添加し、デイゾルバーで３０分間分散した後、３本ロールミルに２回通して摺動部材用ポリアミドイミド樹脂組成物を得た。摩擦、摩耗特性を測定するテストピースの摺動面を脱脂して表面の汚れ、油分を除いた後、摺動部材用ポリアミドイミド樹脂組成物溶液を乾燥後の膜厚が約２０μｍとなるように塗布し、熱風オーブン中２００℃で１００分間熱処理を行った。得られたテストピースの耐水性、摩擦係数、磨耗量を評価した結果を表２に示す。
【００７９】
（比較例３）
比較合成例３で得られたポリアミドイミド樹脂溶液１００ｇに、ＰＴＦＥ５ｇ、グラファイト１０ｇ、窒化珪素５ｇを添加し、デイゾルバーで３０分間分散した後、３本ロールミルに２回通して摺動部材用ポリアミドイミド樹脂組成物を得た。摩擦、摩耗特性を測定するテストピースの摺動面を脱脂して表面の汚れ、油分を除いた後、摺動部材用ポリアミドイミド樹脂組成物溶液を乾燥後の膜厚が約２０μｍとなるように塗布し、熱風オーブン中２００℃で１００分間熱処理を行った。得られたテストピースの耐水性、摩擦係数、磨耗量を評価した結果を表２に示す。
【００８０】
【表１】
2015199859.tif 000007
【００８１】
【表２】
2015199859.tif 000008
【産業上の利用可能性】
【００８２】
本発明の摺動部材用ポリアミドイミド樹脂組成物は、ポリアミドイミド樹脂自身が有機溶剤への溶解性に優れ、かつ吸水性が低いため高湿雰囲気でも安定な低摩擦、耐摩耗性を長期間に亘って発揮ことができ、自動車エンジンのピストン部やエアコンのコンプレッサーなどの摺動部材に有用である。